(57)【要約】【課題】  Ｎｂ３Ａｌ超伝導線材用の前駆体線材の急熱急冷処理において、線材表面に硬い粒状のＮｂ−Ｇａ化合物が生成されることを防止すること。【解決手段】  ＮｂとＡｌの複合体と、この複合体周囲に形成された高融点金属の被覆層とを有するＮｂ３Ａｌ超伝導線材用の前駆体線材であって、この前駆体線材に急熱急冷処理を施すことによって生成された、前記複合体に基づいたＮｂ‐Ａｌ過飽和固溶体を有するＮｂ３Ａｌ超伝導線材用の急熱急冷処理済みの前駆体線材において、前記前駆体線材の表面に形成された薄い酸化皮膜を有すると共に、前記、前駆体線材表面に粒状のＮｂ−Ｇａ化合物が生成されていないことを特徴とするＮｂ３Ａｌ超伝導線材用の急熱急冷処理済みの前駆体線材。【選択図】図２
2019079672.tif 000002
【特許請求の範囲】
【請求項１】
ＮｂとＡｌの複合体と、この複合体周囲に形成された高融点金属の被覆層とを有するＮｂ３Ａｌ超伝導線材用の前駆体線材であって、
この前駆体線材に急熱急冷処理を施すことによって生成された、前記複合体に基づいたＮｂ‐Ａｌ過飽和固溶体を有するＮｂ３Ａｌ超伝導線材用の急熱急冷処理済みの前駆体線材において、
前記前駆体線材の表面に形成された薄い酸化皮膜を有すると共に、前記、前駆体線材表面に粒状のＮｂ−Ｇａ化合物が生成されていないことを特徴とするＮｂ３Ａｌ超伝導線材用の急熱急冷処理済みの前駆体線材。
【請求項２】
前記複合体は、ジェリーロール法、ＲＩＴ法、ＣＣＥ法、ＰＩＴ法のいずれかの方法によって作製されることを特徴とする請求項１に記載のＮｂ３Ａｌ超伝導線材用の急熱急冷処理済みの前駆体線材。
【請求項３】
前記高融点金属は、Ｎｂ又はＴａからなると共に、添加元素としてＮｉ、Ａｌ、Ｔｉ、Ｃｏ、ＧｄもしくはＦｅ又はこれらのいずれかの元素の合金又はＣｕ合金からなる群から選択された元素又は合金を含むことを特徴とする請求項第１項あるいは第２項記載のＮｂ３Ａｌ超伝導線材用の急熱急冷処理済みの前駆体線材。
【請求項４】
請求項１乃至３に記載のＮｂ３Ａｌ超伝導線材用の急熱急冷処理済みの前駆体線材を変態熱処理したＮｂ３Ａｌ超伝導線材。
【請求項５】
請求項４に記載のＮｂ３Ａｌ超伝導線材を用いた超伝導磁気エネルギー貯蔵装置、核磁気共鳴分析装置、医療用磁気共鳴診断装置、磁気分離装置、磁場中単結晶引き上げ装置、超伝導発電機、核融合炉用マグネット、又は高エネルギー粒子加速器用マグネット。
【請求項６】
ＮｂとＡｌの複合体の周囲に高融点金属の被覆を形成した前駆体線材に急熱急冷処理を施すことによって、前記複合体に基づいたＮｂ‐Ａｌ過飽和固溶体を生成させるＮｂ３Ａｌ超伝導線材用の前駆体線材の熱処理方法において、
前記急熱急冷処理の急熱処理において、１７００℃〜２１００℃の急熱処理を大気中で行うことで、前駆体線材表面に薄い酸化皮膜が形成される工程と、
前記急熱急冷処理の急冷処理において、前駆体線材表面での粒状のＮｂ−Ｇａ化合物の生成を防止する工程と、
を備えることを特徴とするＮｂ３Ａｌ超伝導線材用の前駆体線材の熱処理方法。
【請求項７】
請求項６に記載のＮｂ３Ａｌ超伝導線材用の前駆体線材の熱処理方法で熱処理された前駆体線材を変態熱処理することによって、前記Ｎｂ‐Ａｌ過飽和固溶体に基づくＮｂ３Ａｌ相を析出させるＮｂ３Ａｌ超伝導線材の製造方法。
【発明の詳細な説明】
【技術分野】
【０００１】
本発明は、Ｎｂ３Ａｌ超伝導線材用の急熱急冷処理済みの前駆体線材、及びＮｂ３Ａｌ超伝導線材用の前駆体線材の熱処理方法に関する。より詳しくは、Ｎｂ及びＡｌを含むフィラメント領域と、該フィラメント領域の周囲を覆うバリア層を有するシングル線を複数備えたＮｂ３Ａｌ超伝導線材用の前駆体線材の熱処理方法、及びこの前駆体線材を用いたＮｂ３Ａｌ超伝導線材に関する。
【背景技術】
【０００２】
特性に優れた化学量論組成比に近いＮｂ３Ａｌ超伝導線材を提供するにあたり、真空中で短時間通電加熱と液体金属ガリウムによる急冷を連続的に実施する急熱急冷処理は有効な手段である（例えば、特許文献１〜４参照）。急熱急冷処理では、２０００℃近傍の高温加熱を短時間行い、次いで５０℃程度の温度に保たれた液体金属ガリウム浴に浸漬して急冷することで、Ｎｂ３Ａｌの化学量論組成比を保った過飽和固溶体を生成させる。その後に８００℃程度の追加熱処理で化学量論組成比に近いＡ１５型Ｎｂ３Ａｌ超伝導化合物へ相変態させる。これまでの急熱急冷処理は、２０００℃の高温加熱を伴うために著しい酸化反応が起こって線材が焼き切れる等の問題が予想され、真空中で行うことが通例であった。例えば、本製法について初めて報告された文献（非特許文献１）や、イタリアのグループから同製法について報告された文献（非特許文献２）など多くの非特許文献において、急熱急冷処理は１０−５Ｔｏｒｒ以下の高真空中で実施するとの明瞭な記載がある。
【０００３】
さらに通電加熱温度は銅の融点をはるかに超えるため、実用上不可欠な安定化銅を含んだ線材の急熱急冷処理は難しい。そこで、通常は急熱急冷処理後に安定化銅を付与することになり、具体的には銅箔のクラッド圧延、銅イオンプレーティング、銅電解めっきなどの手法が用いられる。安定化銅を付与するためのいずれの手法においても、強固な密着性を確保する上で最も重要になるのが複合前の線材の表面状態である。
【０００４】
急熱急冷処理において、線材は高温の状態で金属ガリウムに突入するために、表面材質のニオブとガリウムが著しく反応して、線材表面の所々にＮｂ−Ｇａ化合物が粒状に生成される。線材表面を汚染しているＮｂ−Ｇａ化合物は安定化銅を複合するために除去されなければならないが、非常に硬いため、従来はワイヤーブラシや研磨紙などにより機械的に削り取ったり、フッ酸等により化学的に除去したりする煩雑な作業を必要としていた。またそれら煩雑な作業はＮｂ３Ａｌ超伝導線材の製造コストを引き上げる要因の１つにもなっていた。
【先行技術文献】
【特許文献】
【０００５】
【特許文献１】特許２０２１９８６号公報
【特許文献２】特許４００５７１３号公報
【特許文献３】特開２００４−２０７０１３号公報
【特許文献４】特開２０００−０９０７５４号公報
【非特許文献】
【０００６】
【非特許文献１】Yasuo Iijima, et. al., “Superconducting properties of Nb3Al multifilamentary wires fabricated continuously by rapid-quenching”, Advances in Cryogenic Engineering, Vol. 42, 1996, p.p.1447-1454.
【非特許文献２】S. Ceresara, et. al., “Manufacture of Nb3Al superconducting wires by the rapid heating and quenching technique”, Physica C 386 (2003) p.p. 384-937.
【非特許文献３】Akihiro Kikuchi, et. al., “Fabrication of Cu Stabilizer into Long-Length RHQT-Processed Nb3Al Round Wire”, IEEE Trans. Appl. Supercond., Vol. 16, No. 2, 2006, p.p.1224-1227.
【発明の概要】
【発明が解決しようとする課題】
【０００７】
本発明は、急熱急冷処理において、急冷処理において前駆体線材が金属ガリウムに突入しても、線材表面にＮｂ−Ｇａ化合物が粒状に生成されることを防止した、Ｎｂ３Ａｌ超伝導線材用の急熱急冷処理済みの前駆体線材、及びＮｂ３Ａｌ超伝導線材用の前駆体線材の熱処理方法を提供することを目的とする。
【課題を解決するための手段】
【０００８】
［１］  本発明のＮｂ３Ａｌ超伝導線材用の急熱急冷処理済みの前駆体線材は、ＮｂとＡｌの複合体と、この複合体周囲に形成された高融点金属の被覆層とを有するＮｂ３Ａｌ超伝導線材用の前駆体線材であって、この前駆体線材に急熱急冷処理を施すことによって生成された、前記複合体に基づいたＮｂ‐Ａｌ過飽和固溶体を有するＮｂ３Ａｌ超伝導線材用の急熱急冷処理済みの前駆体線材において、
前記前駆体線材の表面に形成された薄い酸化皮膜を有すると共に、前記、前駆体線材表面に粒状のＮｂ−Ｇａ化合物が生成されていないことを特徴とする。
【０００９】
［２］  本発明のＮｂ３Ａｌ超伝導線材用の急熱急冷処理済みの前駆体線材において、好ましくは、前記複合体は、ジェリーロール法、ＲＩＴ法（ロッド・イン・チューブ法）、ＣＣＥ法（クラッドチップ押出法）、ＰＩＴ法（粉末充填法）のいずれかの方法によって作製されるとよい。
［３］  本発明のＮｂ３Ａｌ超伝導線材用の急熱急冷処理済みの前駆体線材において、好ましくは、前記高融点金属は、Ｎｂ又はＴａからなると共に、添加元素としてＮｉ、Ａｌ、Ｔｉ、Ｃｏ、ＧｄもしくはＦｅ又はこれらのいずれかの元素の合金又はＣｕ合金からなる群から選択された元素又は合金を含むとよい。
【００１０】
［４］  本発明のＮｂ３Ａｌ超伝導線材は、［１］から［３］のＮｂ３Ａｌ超伝導線材用の急熱急冷処理済みの前駆体線材を変態熱処理したものである。
［５］  本発明の超伝導磁気エネルギー貯蔵装置、核磁気共鳴分析装置、医療用磁気共鳴診断装置、磁気分離装置、磁場中単結晶引き上げ装置、超伝導発電機、核融合炉用マグネット、又は高エネルギー粒子加速器用マグネットは、［４］のＮｂ３Ａｌ超伝導線材を用いるものである。
【００１１】
［６］  本発明のＮｂ３Ａｌ超伝導線材用の前駆体線材の熱処理方法は、ＮｂとＡｌの複合体の周囲に高融点金属の被覆を形成した前駆体線材に急熱急冷処理を施すことによって、前記複合体に基づいたＮｂ‐Ａｌ過飽和固溶体を生成させるＮｂ３Ａｌ超伝導線材用の前駆体線材の熱処理方法において、
前記急熱急冷処理の急熱処理において、１７００℃〜２１００℃の急熱処理を大気中で行うことで、前駆体線材表面に薄い酸化皮膜が形成される工程と、
前記急熱急冷処理の急冷処理において、前駆体線材表面での粒状のＮｂ−Ｇａ化合物の生成を防止する工程と、を備えることを特徴とする。
【００１２】
［７］  本発明のＮｂ３Ａｌ超伝導線材の製造方法は、［６］のＮｂ３Ａｌ超伝導線材用の前駆体線材の熱処理方法で熱処理された前駆体線材を変態熱処理することによって、前記Ｎｂ‐Ａｌ過飽和固溶体に基づくＮｂ３Ａｌ相を析出させることを特徴とする。
【発明の効果】
【００１３】
本発明では、急熱急冷処理を大気中で行うことで、前駆体線材表面に薄い酸化皮膜が形成され、硬い粒状のＮｂ−Ｇａ化合物の生成を防止する。本発明により、Ｎｂ−Ｇａ化合物を除去するための煩雑な作業が無くなるだけでなく、且つ、急熱急冷処理装置そのものの高価な真空チャンバーや排気系システムを不要にして劇的に簡素化し、装置価格も大幅に安価なものとなる。
【図面の簡単な説明】
【００１４】
【図１】本発明によるＮｂ３Ａｌ超伝導線材の前駆体線材製造の加工経緯説明図であり、ジェリーロール法の場合を示している。Ａは部分拡大図を示す。
【図２】図１の実施形態において使用される急熱急冷処理装置の一例を示す構成図である。
【図３】図１および図２の実施形態における製造プロセス図である。
【図４】急熱急冷処理前のＮｂ／Ａｌ前駆体線材の表面状態を示す図である。
【図５】本発明の一実施の形態を示す、大気中で急熱急冷処理を行ったＮｂ／Ａｌ前駆体線材の表面状態を示す図である。
【図６】本発明の比較例を示す、従来のＮｂ３Ａｌ超伝導線材用の前駆体線材の熱処理方法に用いられる、急熱急冷処理装置の一例を示す構成図である。
【図７】本発明の比較例を示す、真空中で急熱急冷処理を行ったＮｂ／Ａｌ前駆体線材の表面状態を示す図である。
【発明を実施するための形態】
【００１５】
次に、本発明によるＮｂ３Ａｌ系超伝導線およびその製造方法における実施の形態について説明する。図１は、本発明によるＮｂ３Ａｌ超伝導線材の前駆体線材製造の加工経緯説明図であり、ジェリーロール法の場合を示している。
【００１６】
図１（イ）において、１は、工業用純Ｎｂシート２と工業用純Ａｌシート３を積層し、これを工業用純Ｎｂ製の中心材４に隙間なく巻き付けることによって構成したジェリーロール形式の複合体を示す。５は複合体１上に静水圧押出によりＮｂ管を被せることによって設けられた工業用純Ｎｂ製の被覆を示し、この被覆５の上にはＣｕ被覆６が同様にして形成され、これによって複合素線７とされる。
【００１７】
図１（ロ）は、複合素線７をダイス伸線により断面６角形に減面加工し、その後、Ｃｕ被覆６を除去することによって製造したシングル線材８の構造を示したもので、６角形による密接集合が可能な構造となっている。
【００１８】
図１（ハ）は、Ｎｂ製の一括被覆９とＣｕ‐Ｎｉ合金被覆１０とをシングル線材８の集合束の上に形成することによって得られた複合線材１１の構造を示す。この複合線材１１は、ダイス伸線により所定の寸法に減面加工された後、外周のＣｕ‐Ｎｉ合金被覆１０が除去され、これにより所定寸法のマルチ複合線材とされる。
【００１９】
図１（ニ）は、以上により得られたマルチ複合線材１６を加熱し、冷却し、さらに、再加熱することによって製造したＮｂ３Ａｌ系超伝導線の断面構造を示したもので、最初の加熱とそれに続く冷却とは、以下に説明する装置を使用して行われた。 なお、図中、１２はＮｂ３Ａｌ超伝導部、１３と１４は、いずれもＮｂから構成された中心材マトリックスと外周部マトリックスを示す。
【００２０】
図２は、加熱および冷却に使用された装置の概要を示したもので、１５はマルチ複合線材１６を送り出すための供給リール、１７、１８は電極ローラ、１９は内部に冷却剤としての液体Ｇａ２０を収容した冷却槽を示し、液体Ｇａ２０の中には電極ロール１８が浸漬させられている。２１は巻取リール、２２は電源、２３は抵抗Ｒの両端の電位差から電流を測定する電流値測定リード線２４と、電極ローラ１７、１８間の電圧を測定する電圧測定リード線２５とを備えた記録計、２６はガイドローラを示す。
【００２１】
供給リール１５から送り出されたマルチ複合線材１６は、電極ローラ１７と１８を通過する間に２０００℃で０．１秒間通電加熱され、その後、引き続き液体Ｇａ２０によって５０００Ｋ／秒の冷却速度で冷却された後、巻取リール２１に巻き取られる。ここで、急熱急冷処理は、加熱を１８００〜２１００℃で、０．１〜１０秒行った後、５００℃以下に急冷して行うのが好ましい。これにより、マルチ複合線材を構成するＡｌとＮｂとが反応して、過飽和固溶体が形成される。
【００２２】
巻き取られたマルチ複合線材１６は、変態熱処理工程において８００℃で１０時間再加熱され、これによりＮｂ３Ａｌを析出させられ、所定のＮｂ３Ａｌ系超伝導線となる。変態熱処理工程では、好ましくは６００〜１０００℃、典型的には８００℃で、１０時間程度の熱処理により実施することができる。変態熱処理は、過飽和固溶体を有するマルチ複合線材の再加熱処理のことであり、これにより最終形状を備えたＮｂ３Ａｌ超伝導線材が製造される。
図３は、以上の超伝導線製造プロセスをフローチャートにまとめたものである。
【００２３】
（実施例）
図４は、本発明の一実施の形態を示す、急熱急冷処理前のＮｂ／Ａｌ前駆体線材の表面状態を示す図である。前駆体線材の表面の材質はニオブであり、外径は１．３７ｍｍである。
図５は、大気中で急熱急冷処理を行ったＮｂ／Ａｌ前駆体線材の表面状態を示す図である。急熱急冷時の印加電圧は１０．５Ｖで、線材は約２０００℃まで加熱した。急熱急冷処理を行ったＮｂ／Ａｌ前駆体線材の表面状態では、ニオブ−ガリウム化合物の生成は一切認められない。
【００２４】
（比較例）
図６は、本発明の比較例を示す、従来のＮｂ３Ａｌ超伝導線材用の前駆体線材の熱処理方法に用いられる、急熱急冷処理装置の一例を示す構成図である。なお、図６において、前記図２と同一作用をするものには、同一符号を付して説明を省略する。
ここでは、急熱急冷処理装置の全体が、例えば２ｘ１０−５Ｔｏｒｒ程度の真空状態となっている。
【００２５】
図７は、真空中で急熱急冷処理を行ったＮｂ／Ａｌ前駆体線材の表面状態を示す図である。急熱急冷時の印加電圧は１０．５Ｖで、線材は約２０００℃まで加熱した。線材表面は冷媒の金属ガリウムと反応して所々に硬いニオブ−ガリウム化合物が生成し、それらは線材表層を一部浸食して強固に付着している。
そこで、後工程として、線材表層のニオブ−ガリウム化合物を剥離させる追加工程が必要となる。
【００２６】
以上、本発明の実施の形態及び実施例を説明したが、上記の実施の形態及び実施例は特許請求の範囲に係る発明を限定するものではない。また、実施の形態及び実施例の項で説明した特徴の組み合わせの全てが本発明の課題を解決するための手段に必須であるとは限らない点に留意すべきである。
例えば、上記の実施形態においては、Ｎｂ３Ａｌ超伝導線材用の前駆体線材の製造工程として、ジェリーロール法の場合を示してあるが、ＲＩＴ法（ロッド・イン・チューブ法）、ＣＣＥ法（クラッドチップ押出法）、ＰＩＴ法（粉末充填法）等の他の慣用されている製造方法を用いてよい。
また、上記の実施形態においては、ＮｂとＡｌの複合体の周囲に高融点金属の被覆を形成した前駆体線材として、工業用純Ｎｂシートと工業用純Ａｌシートを積層し、これを工業用純Ｎｂ製の中心材に隙間なく巻き付けることによって構成したジェリーロール形式の複合体に、高融点金属の被覆としてＮｂ管を被せる場合を示しているが、本発明はこれに限定されるものではなく、例えば高融点金属がＮｂ又はＴａからなると共に、添加元素としてＮｉ、Ａｌ、Ｔｉ、Ｃｏ、ＧｄもしくはＦｅ又はこれらのいずれかの元素の合金又はＣｕ合金からなる群から選択された元素又は合金を含むバリア層を設けても良い。
【産業上の利用可能性】
【００２７】
本発明のＮｂ３Ａｌ超伝導線材用の急熱急冷処理済みの前駆体線材、及びＮｂ３Ａｌ超伝導線材用の前駆体線材の熱処理方法によれば、急熱急冷処理を大気中で行うことで、前駆体線材表面に薄い酸化皮膜が形成され、硬い粒状のＮｂ−Ｇａ化合物の生成を防止できる。本発明により、Ｎｂ−Ｇａ化合物を除去するための煩雑な作業が無くなるだけでなく、且つ、急熱急冷処理装置そのものの高価な真空チャンバーや排気系システムを不要にして劇的に簡素化し、装置価格も大幅に安価なものとできる。
【符号の説明】
【００２８】
１ 複合体
２ Ｎｂシート
３ Ａｌシート
４ 中心材
５ 被覆
６ Ｃｕ被覆
７ 複合素線
８ シングル線材
９ 一括被覆
１０ Ｃｕ‐Ｎｉ合金被覆
１１ 複合線材
１２ Ｎｂ3 Ａｌ超伝導部
１３ 中心材マトリックス
１４ 外周部マトリックス
１５ 供給リール
１６ マルチ複合線材
１７、１８ 電極ローラ
１９ 冷却槽
２０ 液体Ｇａ
２１ 巻取リール
２２ 電源
２３ 記録計
２４ 抵抗Ｒの両端の電位差から電流を測定する電流値測定リード線
２５ 電極ローラ１７、１８間の電圧を測定する電圧測定リード線
２６ ガイドローラ
【図１】
2019079672.tif 000003
【図２】
2019079672.tif 000004
【図３】
2019079672.tif 000005
【図４】
2019079672.tif 000006
【図５】
2019079672.tif 000007
【図６】
2019079672.tif 000008
【図７】
2019079672.tif 000009